(57)【特許請求の範囲】
【請求項１】
ポリ塩化ビニル樹脂又は塩化ビニル−酢酸ビニルコポリマー樹脂製の基材と、基材表面に樹脂フィルムを熱融着することにより１００μｍ以上の厚さで設けられた透明又は半透明樹脂層を備え、前記樹脂フィルムはポリ塩化ビニル樹脂又は塩化ビニル−酢酸ビニルコポリマー樹脂を主成分とし、可塑剤配合量が３０質量％以下に、かつ前記ポリ塩化ビニル樹脂及び／又は塩化ビニル−酢酸ビニルコポリマー樹脂と前記可塑剤の合計配合量が６０質量％以上に規制されており、前記透明又は半透明樹脂層の表面から転写シートの染料成分を厚み方向に浸透させてなる染着層により模様が付与されていることを特徴とする床用装飾パネル。
【請求項２】
トリアジン系紫外線吸収剤及び／又はベンゾトリアゾール系紫外線吸収剤が透明又は半透明の樹脂層に添加されている請求項１記載の床用装飾パネル。
【発明の詳細な説明】
【０００１】
【産業上の利用分野】
本発明は、店舗内，オフィス内，一般住居内等に使用される床用装飾パネルに関する。
【０００２】
【従来の技術】
床，壁，天井，間仕切り等の建築用資材として塩化ビニル樹脂パネルが使用されている。パネルの意匠性を高めるため模様を付与する場合、基材上にベース樹脂層を設けてスクリーン印刷，オフセット印刷等で印刷模様を形成し、印刷模様の上に透明樹脂の保護層を設ける方法や、模様チップで模様を形成した後、透明樹脂の保護層を設ける方法等が採用されている。ベース樹脂を設けた基材上に予め意匠模様を印刷した樹脂シートをラミネートすることによって印刷模様を付与することもある。
【０００３】
たとえば、特開平１０−１８３９６９号公報，特開平１０−１６９７１３号公報では、スクリーン印刷又はロータリスクリーン印刷で着色インクによる柄状多色盛上げ印刷を基材に施した後、表面に透明樹脂層を積層している。特開平８−４２１２１号公報では、印刷層及び透明樹脂層の組合せからなる模様部を基材表面に間歇的に設け、模様部よりも僅かに高い厚みで粒状体群を模様非形成部に接着することによりノンスリップ性を付与している。特開平８−１０９７３１号公報では、模様片集合体からなる模様層を基材表面に設け、透明樹脂層で模様片を固定している。特開平７−１０９８１８号公報では、カーペット模様を印刷したフィルム又はシートを合成樹脂製基材に積層し、或いは合成樹脂製基材にカーペット模様を印刷することによりカーペット調の合成樹脂製床材を製造している。
【０００４】
床材は、踏圧，清掃時におけるブラシ，モップ等による摩擦に曝され、コスレが生じやすい環境で使用される。他方、床材用パネルに施される印刷インク層は、数μｍ程度の薄膜であり、皮膜強度も弱い。そのため、コスレによって印刷薄れが生じやすい。印刷薄れは、印刷模様を付与した後で印刷面保護用の透明樹脂層を設け、或いは印刷面を下層にして印刷フィルムを基材にラミネートすることによって防止できるが、印刷面の保護を必要とすることなく簡便な方法で装飾用床材を製造する実用的な方法はこれまでのところ提案されていない。
【０００５】
保護層で印刷薄れを防止するとき、保護層とベースコート層との間に印刷層が介在することから、印刷層とベースコート層又は保護層との間の層間密着性が劣化しやすい。また、オフセット印刷又はグラビア印刷によって模様を形成した従来の装飾パネルでは、異なる模様ごとに高価な版ロールを必要とし、結果として小ロット生産では製品価格が高くなってしまう。
【０００６】
【発明が解決しようとする課題】
昇華性染料で模様を形成した転写シートを用いて模様を付与する方法によるとき、保護層の必要なく熱転写等の簡便な意匠付与のみで装飾パネルを製造できる。たとえば、特開昭５１−２４３１３号公報では、オフセット，シルク，グラビア，転写等の印刷法で昇華性染料を塗装金属板のトップクリア層に印刷した後、加熱処理によって昇華性染料をクリア塗膜に浸透させている。特開昭５４−１０４９０７号公報では、昇華性染料を用いた転写印刷によって塗装金属板上に印刷層を形成した後、表面にトップ塗膜を形成し、次いで加熱処理でトップ塗膜の内面から昇華性染料を浸透させている。特開平７−３１９３１号公報では、金属板表面にプライマ塗膜及び有色トップ塗膜を形成したプリペイント金属板の塗膜に熱昇華性インクを浸透させている。特開平７−１０２７３３号公報では、金属板基材上に設けられている不透明樹脂層の内部に昇華型着色剤を浸透させている。
【０００７】
ところが、通常のクリア塗膜は、平滑で光沢度及び鮮映度に優れているものの、床材等のように過酷な摩擦環境で使用される場合に必要な膜厚を確保することが困難である。因みに、４０μｍ以上の厚膜でクリア塗膜を形成しようとすると、塗膜中に残留している溶剤が焼付け時に突沸し、「ワキ」と称されるピンホール状の塗膜欠陥が発生しやすくなる。しかも、通常のトップ塗膜ではＦ以上の鉛筆硬度のため磨耗しやすい。
【０００８】
【課題を解決するための手段】
本発明は、このような問題を解消すべく案出されたものであり、昇華性染料で染着しやすいポリ塩化ビニル樹脂や塩化ビニル−酢酸ビニルコポリマー樹脂を樹脂層の主成分とすることにより、光沢度や鮮映度の高い模様が再現でき、小ロット生産に適した床用装飾パネルを提供することを目的とする。
【０００９】
本発明の床用装飾パネルは、ポリ塩化ビニル樹脂又は塩化ビニル−酢酸ビニルコポリマー樹脂製の基材と、基材表面に樹脂フィルムを熱融着することにより１００μｍ以上の厚さで設けられた透明又は半透明樹脂層を備え、前記樹脂フィルムはポリ塩化ビニル樹脂又は塩化ビニル−酢酸ビニルコポリマー樹脂を主成分とし、可塑剤配合量が３０質量％以下に、かつ前記ポリ塩化ビニル樹脂及び／又は塩化ビニル−酢酸ビニルコポリマー樹脂と前記可塑剤の合計配合量が６０質量％以上に規制されており、前記透明又は半透明樹脂層の表面から転写シートの染料成分を厚み方向に浸透させてなる染着層により模様が付与されていることを特徴とする。
【００１０】
透明又は半透明の樹脂層は、ポリ塩化ビニル樹脂及び／又は塩化ビニル−酢酸ビニルコポリマー樹脂と可塑剤とを合計配合量で６０質量％以上含む樹脂組成物から作られ、トリアジン系，ベンゾトリアゾール系等の紫外線吸収剤やヒンダートアミン等の光安定剤が必要に応じて配合される。
【００１１】
【作用】
本発明に従った装飾パネルは、たとえば下地基材１の表面に必要に応じてベースコート層２を設け、表層に透明又は半透明樹脂層３を形成している。透明又は半透明樹脂層３が表層にある限り、下地基材１と樹脂層３との間にベースコート層２を設けた装飾パネル（図１），透明又は半透明樹脂層３を下地基材１に直接設けた装飾パネル（図２）の何れであってもよい。ベースコート層２としては、白色に限らず、クリア樹脂を含めた他の色調が付与された樹脂層が使用される。
【００１２】
昇華性染料を用いて樹脂層３を染着すると、樹脂層３の厚み方向に染着層４が形成される。染着層４は、従来の着色インクを樹脂層表面に塗布してできた模様層と異なり、樹脂層３が磨耗等によって多少減耗してもほとんど色調変化を起こさない。また、透明又は半透明樹脂層３が減耗し尽くさない限り染着層４が存在するので、鮮映度の高い模様が長期間にわたって維持される。
【００１４】
【実施の形態】
下地基材１は、基材表面に形成されるベースコート層２及び樹脂層３との関連で材質が選択される。ポリ塩化ビニル樹脂や塩化ビニル−酢酸ビニルコポリマー樹脂をベースコート層２，樹脂層３に使用するとき、ベースコート層２，樹脂層３に対して親和性の高い同種の樹脂が使用される。
【００１５】
透明又は半透明樹脂層３形成用の樹脂ベースとしては、転写シートから移行してくる昇華性染料を受容して良く染まる樹脂であるポリ塩化ビニルや塩化ビニル−酢酸ビニルコポリマーが使用される。ポリ塩化ビニル樹脂や塩化ビニル−酢酸ビニルコポリマー樹脂は、溶融成形が可能なため厚膜フィルムの成形が容易なことも長所である。しかも、１２０〜１６０℃程度の温度で熱融着できる。熱融着による接合は、接着剤を用いた接合に比較して残留水分起因の剥離が生じる虞がなく、洗浄水と頻繁に接触する床材用途に適した接合法である。
【００１６】
樹脂層３形成用の樹脂組成物は、ポリ塩化ビニル樹脂及び／又は塩化ビニル−酢酸ビニルコポリマー樹脂のベースに可塑剤を配合することにより調製される。可塑剤は、付与した印刷模様が経時劣化して滲みを生じることを防止するために３０質量％以下の配合量にしている。可塑剤配合量が３０質量％を超えると、樹脂中の昇華性染料が安定的に固着されず、時間経過に伴って周辺に徐々に拡散して滲みが生じやすくなる。樹脂組成物には充填剤，安定剤，顔料等の添加剤が配合されるが、添加剤の配合量は４０質量％未満にする。添加剤配合量が４０質量％以上になると、樹脂の透明度が損なわれ、染着層４から発する染料の色調が添加剤で隠蔽され、彩度が高く鮮やかな色調の発現が困難になる。
【００１７】
昇華性染料で予め模様を付けた転写シートを透明又は半透明樹脂層３に接触させて加熱すると、昇華した染料が樹脂層３の中に浸透して昇華性染料染着層４が形成され、表面から厚み方向に染着した模様が発現する。転写シートは、グラビア印刷，オフセット印刷，スクリーン印刷等で作製できる。小ロット印刷用には、製版工程を必要としないコンピュータグラフィックスを用いた電子写真法，静電記録法，インクジェット法，感熱転写法等も採用可能である。
【００１８】
昇華性染料は、加熱された際に昇華，揮発等の現象によって樹脂層３に転移し得る染料をいう。なお、本件明細書では、液相からの揮発をも包含する意味で「昇華」を使用している。昇華性染料としては、たとえばキノフタロン誘導体，アントラキノン誘導体，アゾ系色素等の分散染料が好適に使用される。また、従来から昇華熱転写，昇華転写捺染等に使用されている昇華性染料は、特に制約なく樹脂層３の印刷に使用される。
【００１９】
イエロー系染料としては、Kayaset Yellow AG, Kayaset Yellow TDN （以上、日本化薬株式会社製），RTY 52，Dianix Yellow 5R-E，Dianix Yellow F3G-E，Dianix Brilliant Yellow 5G-E（以上、三菱化学株式会社製），ブラスト Yellow 8040，DY108 （以上、有本化学株式会社製），Sumikaron Yellow EFG, Sumikaron Yellow E-4GL （以上、住友化学株式会社製），FORON Brilliant Yellow SGGLPI （Sand社製），PSイエローGG（三井東圧染料株式会社製）等がある。
【００２０】
マゼンタ系の昇華性染料には、Kayaset Red 026, Kayaset Red 130, Kayaset Red B （以上、日本化薬株式会社製），Oil Red DR-99, Oil Red DK-99 （以上、有本化学株式会社製），Diacelliton Pink B （三菱化学株式会社製），Sumikaron Red E-FBL （住友化学株式会社製），Latyl Red B （Du Pont社製），Sudan Red 7B （BASF社製），Resolin Red FB, Ceres Red 7B (以上、Bayer社製)等がある。
【００２１】
シアン系の昇華性染料には、Kayalon Fast Blue FG, Kayalon Blue FR, Kayaset Blue 136, Kayaset Blue 906（以上、日本化薬株式会社製），Oil Blue 63（有本化学株式会社製），HSB9, RTB31（以上、三菱化学株式会社製），Disperse Blue #1（住友化学株式会社製），MS Blue 50（三井東圧染料株式会社製），Ceres Blue GN（Bayer社製），Duranol Brilliant Blue 2G（ICI社製）等がある。
【００２２】
各色用の昇華性染料は、単独でも或いは２種以上を混合しても使用される。黒色の色調は、イエロー，マゼンタ，シアン系の昇華性染料を適宜混合することにより得られる。イエロー，マゼンタ，シアン以外の色調をもつ昇華性染料としては、６０℃以上の昇華温度（液相からの揮発温度も含む）を示す染料が好ましい。昇華性染料の選択に際しては、昇華温度の高い染料の方が比較的分子量が高く、優れた耐光性，耐熱性を塗膜に付与することから好ましい。
【００２３】
下地基材１上の樹脂層３に接触した状態で転写シートを加熱すると、転写シートに含まれている昇華性染料が昇華し、図１，２に示すように樹脂層３を厚み方向に浸透する。そのため、厚み方向にほぼ均一に染着された昇華性染料染着層４が樹脂層３に形成され立体感のある印刷模様が得られる。得られた印刷模様は、樹脂層３の表層のみに昇華性染料が濃化したものではないため、コスレ等によって印刷薄れが生じることなく、また熱転写で意匠を付与した後の転写印刷層を透明樹脂で保護する後工程も省略される。しかも、厚み方向にほぼ均一に染着された透明又は半透明樹脂層３で印刷模様が発現されるため、深み感，立体感，光沢度及び鮮映度に優れた印刷模様となる。
【００２４】
このようにして、必要な模様を必要なときに簡便に付与できるため、多様なニーズに対応して各種の模様を付けた装飾パネルの小ロット生産が容易になる。しかも、所定模様を付けた装飾パネルをストックしておく必要がないので、在庫負担が軽減される。また、透明又は半透明樹脂層３とベースコート層２又は下地基材１との間に染料層が単独で存在することがなく、従来のラミネート方式の装飾パネルにみられたような層間剥離も生じない。
【００２５】
透明又は半透明の樹脂層３には、太陽光線や紫外線の透過による昇華性染料の褪色及び樹脂層３の光沢低下を防止するため、紫外線吸収剤を添加することができる。紫外線吸収剤としては、好ましくは大気雰囲気中、昇温速度５℃／分の加熱条件下において３００℃で１０質量％以下の重量減少となるベンゾトリアゾール系又はトリアジン系が使用される。具体的には、樹脂層３形成用の樹脂に１．５質量％以下の配合量でベンゾトリアゾール系又はトリアジン系紫外線吸収剤が配合される。また、３．０質量部以下のヒンダートアミン系光安定剤を配合すると、耐光性が一層向上する。
【００２６】
ベンゾトリアゾール系の紫外線吸収剤には、オクチル-3-[3-ｔ-ブチル-5-(2H-ベンゾトリアゾール-2-イル)-4-ヒドロキシフェニル]プロピネート（チバガイギー社製  TINUVIN 384），2-「2-ヒドロキシ-3,5-ビス(α、α'ジメチルベンジル)フェニル」-2H-ベンゾトリアゾール（チバガイギー社製  TINUVIN 900），メチル-3-[3-t-ブチル-5-(2H-ベンゾトリアゾール-2-イル)-4-ヒドロキシフェニル]プロピネートとポリエチレングリコール（分子量約300）との縮合物（チバガイギー社製  TINUVIN 1130），2-[2'-ヒドロキシ-3'-(3",4",5",6"-テトラヒドロフタルイミドメチル)-5'-メチルフェニル]-ベンゾトリアゾール（共同薬品株式会社製  Viosorb 590）等が挙げられる。
【００２７】
トリアジン系紫外線吸収剤には、たとえば2-[4-[(2-ヒドロキシ-3-ジデシルオキシプロピル)-オキシ]-2-ヒドロキシフェニル]-4,6-ビス(2,4-ジメチルフェニル)-1,3,5-トリアジンと2-[4-[(2-ヒドロキシ-3-トリデシルオキシプロピル)-オキシ]-2-ヒドロキシフェニル]-4,6-ビス(2,4-ジメチルフェニル-1,3,5-トリアジンの混合物（チバガイギー社製  TINUVIN 400）等が挙げられる。
【００２８】
これらの紫外線吸収剤は、単独でも、２種以上を混合しても使用できる。紫外線吸収剤は、樹脂層３形成用樹脂組成物に０．１〜３．０質量％の割合で配合することが好ましい。耐光性の改善は０．１質量％以上の配合量で顕著になるが、３．０質量％を超える配合量では紫外線吸収剤による塗膜の着色も観察されるようになる。紫外線吸収剤による着色は、樹脂層３が厚くなるほど明確に観察される。
透明又は半透明の樹脂層３の耐光性を更に向上させるため、必要に応じてヒンダートアミン系光安定剤を塗料不揮発成分に対して３重量％以下の割合で配合させることが好ましい。ヒンダートアミン系光安定剤としては、次の物質が挙げられる。
【００２９】
ビス(2,2,6,6-テトラメチル-4-ピペリジル)セバケート（三共株式会社製  SANOL LS770），ビス(1,2,2,6,6-ペンタメチル-4-ピペリジル)セバケート（三共株式会社製  SANOL LS765），1-[2-[3-(3,5-ジ-t-ブチル-4-ヒドロキシフェニル)プロピオニルオキシ]エチル]-4-[3-(3,5-ジ-t-ブチル-4-ヒドロキシフェニル)プロピオニルオキシ]-2,2,6,6-テトラメチルピペリジン（三共株式会社製  SANOL LS2626），4-ベンゾイルオキシ-2,2,6,6-テトラメチルピペリジン（三共株式会社製  SANOL LS744），8-アセチル-3-ドデシル-7,7,9,9-テトラメチル-1,3,8-トリアザスピロ[4,5]デカン-2,4-ジオン（三共株式会社製  SANOL LS440），2-(3,5-ジ-t-ブチル-ヒドロキシベンジル-2-n-ブチルマロン酸ビス(1,2,2,6,6-ペンタメチル-4-ピペリジル）（チバガイギー社製  TINUVIN 144），コハク酸ビス(2,2,6,6-テトラメチル-4-ピペリジル）エステル（チバガイギー社製  TINUVIN 780FF），コハク酸ジメチルと1-(2-ヒドロキシエチル)-4-ヒドロキシ-2,2,6,6-テトラメチルピペリジンの重縮合物（チバガイギー社製  TINUVIN 622LD），ポリ[[6-(1,1,3,3-テトラメチルブチル)アミノ-1,3,5-トリアジン-2,4-ジイル][(2,2,6,6-テトラメチル-4-ピペリジル)イミノ]ヘキサメチレン[(2,2,6,6-テトラメチル-4-ピペリジル)イミノ]]（チバガイギー社製  CHIMASSORB 944LD），N,N'-ビス(3-アミノプロピル)エチレンジアミンと2,4-ビス[N-ブチル-N-(1,2,2,6,6-ペンタメチル-4-ピペリジル)アミノ]-6-クロロ-1,3,5-トリアジンの重縮合物（チバガイギー社製  CHIMASSORB 119FL），ビス(1,2,2,6,6-ペンタメチル-4-ピペリジル)セバケート（チバガイギー社製  TINUVIN 292），ビス(1-オクタオキシ-2,2,6,6-テトラメチル-4-ピペリジル)セバケート（チバガイギー社製  TINUVIN 123），HA-70G（三共株式会社製），アデカスタブLA-52，アデカスタブLA-57，アデカスタブLA-62，アデカスタブLA-63，アデカスタブLA-67，アデカスタブLA-68，アデカスタブLA-82，アデカスタブLA-87（旭電化工業株式会社製）
【００３０】
これらの光安定剤は、単独でも、或いは２種以上を混合しても使用できる。光安定剤を３．０重量％を超える多量に配合しても、樹脂層３に浸透した昇華性染料の耐光性を向上させる効果が飽和して増量に見合った改善が見られず、却って外観が劣化する傾向がみられる。光安定剤の配合量は、好ましくは０．５〜１．５重量％の範囲で調節される。
【００３１】
透明又は半透明の樹脂層３は、ベースコート層２を介し（図１）、或いは下地基材１に直接（図２）形成される。何れの場合も、下地基材１やベースコート層２の色調が地模様になり、染着樹脂層４を介して観察される。そのため、下地素材の風合いを活かした独特の深み感がある装飾パネルが得られる。ベースコート層２としては、白色に限らず、任意の色調をもつ樹脂層やメタリック顔料の配向によってメタリック調を付与した樹脂層も使用できる。
【００３２】
樹脂層３は、１００μｍ以上の厚みで形成する。１００μｍに満たない薄膜では、土砂の持込がなく歩行量の少ない個所以外では床材としての使用に適していない。ポリ塩化ビニル樹脂又は塩化ビニル−酢酸ビニルコポリマー樹脂で形成された膜厚１００μｍ以上の樹脂層３は、鉛筆硬度がＨＢ以下と柔らかく弾力性に富むため磨耗しにくい特性も備えている。
土砂の持込がなく、台車の往来が予想される個所に適用される床材としては、２００μｍ以上の厚膜で樹脂層３を形成することが好ましい。
【００３３】
【実施例】
（下地として使用する樹脂積層材料の製造）
下地基材１に厚さ２．４ｍｍの塩化ビニル樹脂ボードを使用し、下地基材１の上に厚さ０．４５ｍｍの白色塩化ビニルシート及び厚さ０．２８〜０．５０ｍｍの透明塩化ビニルシートを重ね、圧力１．０ｋｇ／ｃｍ2を加えて１４０℃×２４時間で熱融着することにより、ベースコート層２及び樹脂層３が設けられた樹脂積層材料を製造した。
【００３４】
透明塩化ビニルシートとしては、次の透明塩化ビニルシートを使用した。
表１に示す配合割合でトリアジン系紫外線吸収剤TINUVIN 400（チバガイギー社製）とベンゾトリアゾール系紫外線吸収剤TINUVIN 384（チバガイギー社製）の１：１質量混合物又はベンゾフェノン系紫外線吸収剤Viosorb 130（共同薬品株式会社製），ヒンダートアミン系光安定剤TINUVIN 123（チバガイギー社製），可塑剤（ＤＯＰ）を塩化ビニル樹脂又は塩化ビニル−酢酸ビニルコポリマー樹脂に配合した樹脂組成物から作製したシート。
【００３５】
0003750794.tif 000002
【００３６】
（昇華性染料を用いた模様の転写）
シアンの昇華性染料RTB 31 C.I. Disperse Blue 26（三菱化学株式会社製）から作製した昇華性染料インキを用い、インクジェット方式の画像プリントシステム（株式会社マーキングマジック製）でインクジェット記録紙にシアンのベタ模様を出力した。得られたインクジェット記録紙を樹脂積層材料の透明塩化ビニールシート面に重ね合わせ、温度１６５℃，圧力０．５ｋｇ／ｃｍ2で１５０秒間加熱圧着した。圧着完了後、樹脂積層材料からインクジェット記録紙を剥離した。なお、ほぼ同じ条件下で昇華するシアン，マゼンタ，イエローの昇華性染料の耐光性を比較するとシアンが最も耐光性に劣ることから、シアンの耐光性を基準にすることにより紫外線吸収剤及び光安定剤の添加効果を明確に知ることができる。
【００３７】
作製された各装飾パネルについて、耐光性，反射濃度，色調変化，耐熱性，耐摩耗性及び密着性を調査した。
（耐光性試験）
試験温度６３℃に設定したサンシャインカーボンアークウェザーメータ中、６０分照射中に清水を１２分間吹き付ける条件下で試験片を２４０時間放置した。２４０時間経過後の試験片の色調を測定し、未照射試験片との色差ΔＥにより耐光性を評価した。なお、２４０時間後の色差ΔＥが７以上では、床用パネルとして実用に供することは難しいと考えられる。
【００３８】
（反射濃度）
５ｃｍ×５ｃｍの試験片を用い、シアン転写部分の任意４箇所に測定点を設定し、各シアン転写部分の反射濃度を測定した。測定値を平均化することにより反射濃度とした。
（色調変化）
昇華性染料を用いた模様転写に先立って、紫外線吸収剤未添加試料と紫外線吸収剤添加試料の色調を測定し、両者の差Δｂ*を算出した。
【００３９】
（耐熱性）
５ｃｍ×５ｃｍの試験片にシアン１００％で０．５ポイントの直線を出力した後、５０℃に設定したギヤオーブンに５００時間保持した。保持前後の表面試験片表面を比較観察することにより、滲みの程度から耐熱性を評価した。明らかな滲みが観察されたものを×，実用上問題はないが多少の滲みが観察されたものを△，滲みが観察されなかったものを○と判定した。
【００４０】
（耐摩耗性）
径１２０ｍｍの試験片中央に直径６ｍｍの穴を開け、テーバー磨耗試験機に取り付けた。ＣＳ−１０磨耗輪を使用して２００回転させた前後の試験片の磨耗部分と非磨耗部分との色差（シアン）によって、模様の耐摩耗性を調査した。なお、２００回転後の色差がΔＥ≧７であると、床用パネルとして実用に供することは難しいと考えられる。
（密着性）
ＪＩＳ  Ｇ３３２０に規定されている碁盤目を入れ、９０度粘着テープ剥離を行い，碁盤目の脱落数から密着性を評価した。
【００４１】
表２の調査結果にみられるように、何れの装飾パネルにあっても、優れた耐光性，反射濃度，色調変化，耐熱性，耐摩耗性及び密着性が示された。特に、耐光性の改善は、比較的少量の紫外線吸収剤を含む試験番号１．２との比較から明らかなように、紫外線吸収剤の増量に従って耐光性が改善される傾向が示された。しかし、３．０質量％を超える過剰量の紫外線吸収剤を添加すると、転写前のパネルの色調が大きく黄色味側に変化した（試験番号６．７）。紫外線吸収剤としては、ベンゾフェノン系（試験番号１３．１４）よりもトリアジン系：ベンゾトリアゾール系＝１：１の質量比混合物の方が耐光性の改善に有効であった。耐熱試験による画像の耐滲み性は、試験番号８〜１０，１２との比較から可塑剤の配合量を少なくするほど向上するといえる。試験番号１２，１３との比較から、顔料及び安定剤の添加量を少なくするほど、高い反射濃度で鮮やかな色調の模様が再現されている。
【００４２】
0003750794.tif 000003
【００４３】
【発明の効果】
以上に説明したように、本発明の装飾パネルは、昇華性染料を用いた転写印刷によって染着性に優れたポリ塩化ビニル樹脂又は塩化ビニル−酢酸ビニルコポリマー樹脂の樹脂層に意匠模様を付与している。この意匠模様は、樹脂層の厚み方向に形成された染着層によって発現されるため、基材／樹脂層の間で層間剥離が生じることなく、深み感，立体感，光沢度及び鮮映度に優れ、識別性が極めて高い意匠を呈する。また、紫外線吸収剤や光安定剤の添加によって耐光性，耐熱性等が改善され、耐久性の良好な装飾床材として使用される。また、昇華性染料を用いた転写印刷で模様が形成されるため、必要な模様を必要なときに簡便に付与でき、多様なニーズに対応して各種の模様を付けた装飾パネルの小ロット生産が容易になる。
【図面の簡単な説明】
【図１】  ベースコート層２を介して下地基材１に設けた透明又は半透明樹脂層３を転写印刷した装飾パネルの断面模式図
【図２】  下地基材１に直接設けた透明又は半透明樹脂層３を転写印刷した装飾パネルの断面模式図
【図１】
0003750794.tif 000004
【図２】
0003750794.tif 000005